(57)【要約】【課題】厚さが０．３ｍｍ以上の厚地織物であって、紡績調の風合いと膨らみ感と軽量性とを有し、使用時に肌との滑りがよい着用快適性に優れる厚地織物および該厚地織物を用いてなるデニム商品を提供する。【解決手段】厚さが０．３ｍｍ以上の厚地織物であって、経糸および緯糸のうちどちらか一方に、有機繊維からなる紡績糸が配され、他方に、中空ポリエステルマルチフィラメント糸を含む２以上の糸条からなる混繊糸が配されてなることを特徴とする着用快適性に優れる厚地織物。【選択図】なし【特許請求の範囲】
【請求項１】
厚さが０．３ｍｍ以上の厚地織物であって、経糸および緯糸のうちどちらか一方に、有機繊維からなる紡績糸が配され、他方に、中空ポリエステルマルチフィラメント糸を含む２以上の糸条からなる混繊糸が配されてなることを特徴とする着用快適性に優れる厚地織物。
【請求項２】
前記の中空ポリエステルマルチフィラメント糸が中空率１０％以上の中空ポリエステル繊維からなる、請求項１に記載の着用快適性に優れる厚地織物。
【請求項３】
前記の中空ポリエステルマルチフィラメント糸の総繊度が１１０ｄｔｅｘ以上である、請求項１または請求項２に記載の着用快適性に優れる厚地織物。
【請求項４】
前記の中空ポリエステルマルチフィラメント糸の単糸繊度が５ｄｔｅｘ以下である、請求項１〜３のいずれかに記載の着用快適性に優れる厚地織物。
【請求項５】
前記の混繊糸を構成する２以上の糸条が互いに糸長差を有する、請求項１〜４のいずれかに記載の着用快適性に優れる厚地織物。
【請求項６】
前記の混繊糸が空気加工された空気混繊糸である、請求項１〜５のいずれかに記載の着用快適性に優れる厚地織物。
【請求項７】
前記の混繊糸が無撚である、請求項１〜６のいずれかに記載の着用快適性に優れる厚地織物。
【請求項８】
前記の有機繊維からなる紡績糸が経糸に配され、一方、前記の混繊糸が緯糸に配されてなる、請求項１〜６のいずれかに記載の着用快適性に優れる厚地織物。
【請求項９】
織物が２／１または３／１の綾織組織を有する、請求項８に記載の着用快適性に優れる厚地織物。
【請求項１０】
請求項１〜９のいずれかに記載の織物を用いてなるデニム商品。
【発明の詳細な説明】
【技術分野】
【０００１】
本発明は、厚さが０．３ｍｍ以上の厚地織物であって、紡績調の風合いと膨らみ感と軽量性とを有し、使用時に肌との滑りがよい着用快適性に優れる厚地織物および該厚地織物を用いてなるデニム商品に関する。
【背景技術】
【０００２】
従来、綿１００％もしくは綿ポリエステル混などの紡績糸を含む織物は、その外観のナチュラル感や風合いから、デニム商品などとして広く使用されている（例えば、特許文献１、特許文献２、特許文献３、特許文献４参照）。しかしながら、厚さが０．３ｍｍ以上の厚地織物となると、重量が大きいため、使用の際に着用者の疲労が大きいという問題があった。また、肌と接触する内衣の表面に紡績糸が現れるため、摩擦抵抗が大きく使用の際に疲労が増大するという問題があった。
【０００３】
他方、布帛を軽量化させるために、中空マルチフィラメント糸を含む混繊糸を用いて布帛を構成することが提案されている（例えば、特許文献４参照）が、かかる布帛は軽量でかつふくらみ感を有するものの、紡績調の風合いを有するものではなかった。
【０００４】
【特許文献１】特開２００４−１９７２４３号公報
【特許文献２】特開２００３−３０１３５０号公報
【特許文献３】特開平９−１３７３７３号公報
【特許文献４】特開平９−１４３８３３号公報
【発明の開示】
【発明が解決しようとする課題】
【０００５】
本発明は上記の背景に鑑みなされたものであり、その目的は、厚さが０．３ｍｍ以上の厚地織物であって、紡績調の風合いと膨らみ感と軽量性とを有し、使用時に肌との滑りがよい着用快適性に優れる厚地織物および該厚地織物を用いてなるデニム商品を提供することにある。
【課題を解決するための手段】
【０００６】
本発明者は上記の課題を達成するため鋭意検討した結果、紡績糸と、中空マルチフィラメント糸を含む混繊糸とを交織することにより、紡績調の風合いと膨らみ感と軽量性とを有し、使用時に肌との滑りがよい着用快適性に優れる厚地織物が得られることを見出し、さらに鋭意検討を重ねることにより本発明を完成するに至った。
【０００７】
かくして、本発明によれば「厚さが０．３ｍｍ以上の厚地織物であって、経糸および緯糸のうちどちらか一方に、有機繊維からなる紡績糸が配され、他方に、中空ポリエステルマルチフィラメント糸を含む２以上の糸条からなる混繊糸が配されてなることを特徴とする着用快適性に優れる厚地織物。」が提供される。
【０００８】
その際、前記の中空ポリエステルマルチフィラメント糸が中空率１０％以上の中空ポリエステル繊維からなることが好ましい。また、前記の中空ポリエステルマルチフィラメント糸の総繊度が１１０ｄｔｅｘ以上であることが好ましい。また、前記の中空ポリエステルマルチフィラメント糸の単糸繊度が５ｄｔｅｘ以下であることが好ましい。前記の混繊糸において、構成する２以上の糸条が互いに糸長差を有することが好ましい。また、かかる混繊糸が空気加工された空気混繊糸であることが好ましい。さらには、かかる混繊糸が無撚であることが好ましい。
【０００９】
本発明の厚地織物において、前記の有機繊維からなる紡績糸が経糸に配され、一方、前記の混繊糸が緯糸に配されることが好ましい。その際、織物が２／１または３／１の綾織組織を有することが好ましい。
また、本発明によれば、前記の織物を用いてなるデニム商品が提供される。
【発明の効果】
【００１０】
本発明によれば、厚さが０．３ｍｍ以上の厚地織物であって、紡績調の風合いと膨らみ感と軽量性とを有し、使用時に肌との滑りがよい着用快適性に優れる厚地織物および該厚地織物を用いてなるデニム商品が得られる。
【発明を実施するための最良の形態】
【００１１】
以下、本発明の実施の形態について詳細に説明する。
まず、本発明の織物は、厚さが０．３ｍｍ以上（好ましくは０．４〜２．０ｍｍ）の厚地織物であって、有機繊維からなる紡績糸が経糸および緯糸のうちどちらか一方に配される。紡績糸が、経糸および緯糸のどちらにも配されていない場合は、紡績調の風合いが得られず好ましくない。
【００１２】
かかる紡績糸を構成する有機繊維としては特に限定されず、ポリエステル、ポリアミド、ポリアクリルニトリル、ポリプロピレン等の合成繊維、レーヨンなどの再生繊維、綿、ウール、絹などの天然繊維、これらを複合したものなどの有機繊維が好ましく例示される。特に綿が好適であり、後記の中空ポリエステルマルチフィラメント糸を含む２以上のマルチフィラメント糸からなる混繊糸と交織することにより、優れた膨らみ感と軽量性が得られ好ましい。
また、前記紡績糸の種類も限定されるものではなく、オープンエンド紡績、結束紡績に代表される、エア交絡紡績糸やリング紡績糸などいずれでもよい。
【００１３】
次に、本発明の厚地織物において、経糸および緯糸のうち紡績糸が配されていないほうには、中空ポリエステルマルチフィラメント糸を含む２以上のマルチフィラメント糸からなる混繊糸が配されていることが肝要である。かかる混繊糸が含まれていない場合は、十分な膨らみ感と軽量性が得られず好ましくない。
【００１４】
かかる混繊糸に含まれる中空ポリエステルマルチフィラメント糸は、中空率１０％以上（好ましくは１５〜４０％）の中空ポリエステル繊維からなることが好ましい。中空率が１０％未満では、十分な膨らみ感と軽量性が得られないおそれがある。また、中空ポリエステル繊維の横断面形状としては中空断面形状であれば特に限定されないが、丸中空断面形状が、容易に製造できるので好ましい。
【００１５】
かかる中空ポリエステルマルチフィラメント糸の総繊度および単糸繊度は特に限定されないが、総繊度が１１０ｄｔｅｘ以上（好ましくは１１０〜７００ｄｔｅｘ）であると、優れた軽量性が得られ好ましい。また、単糸繊度は５ｄｔｅｘ以下（好ましくは０．５〜４．０ｄｔｅｘ）であると、ソフトな風合いが得られ好ましい。
【００１６】
前記の中空ポリエステルマルチフィラメント糸を形成するポリエステルとしては通常のポリエステルでよく、ポリエチレンテレフタレート、ポリトリメチレンテレフタレート、ポリブチレンテレフタレート、およびこれらに第３成分を共重合させた共重合ポリエステルが例示される。なかでも、ポリエチレンテレフタレートが特に好ましい。また、ポリエステル中には、各種安定剤、紫外線吸収剤、増粘分枝剤、艶消し剤、着色剤、その他各種改良剤等が必要に応じて配合されていてもよい。
【００１７】
前記の中空ポリエステルマルチフィラメント糸は、通常の中空用紡糸口金を用いて通常に紡糸、延伸された延伸糸であってもよいし、加熱下で自己伸長性を有する未延伸糸（中間配向糸）であってもよい。このような加熱下で自己伸長性を有する未延伸糸は、前記のポリエステルを常法により紡糸し、２０００〜４３００ｍ／分の速度で未延伸糸として一旦巻き取った後、１８０〜２００℃に加熱されたヒーターを用いて、弛緩状態（オーバーフィード１．５〜１０％）で熱処理することにより得られる。
【００１８】
混繊糸に含まれる他糸条としては特に限定されないが、前述のようなポリエステルからなるポリエステルマルチフィラメント糸や、ポリウレタン弾性糸などが好適に例示される。
【００１９】
かかる混繊糸を構成する糸条本数は２以上であれば特に限定されず、前記の中空ポリエステルマルチフィラメント糸および／または他糸条が、複数本含まれていてもよい。
ここで、混繊糸を構成する２以上の糸条が、互いに糸長差を有していると、優れた膨らみ感と軽量性が得られ好ましい。このように互いに糸長差をもうける方法としては、両糸条の熱水収縮率を異ならせる方法や、両糸条のうちどちらか一方を弾性糸とし、弾性糸を伸張させながら両糸条を混繊する方法などが例示される。
【００２０】
また、混繊糸の混繊方法としては特に限定されないが、優れた膨らみ感と軽量性を得る上で、インターレース空気ノズルなどを用いた空気混繊方法が好適である。さらに、かかる混繊糸は無撚であることが好ましい。撚りが施されていると膨らみ感と軽量性が損なわれるおそれがある。
【００２１】
本発明の厚地織物において、前記の紡績糸が経糸に配され、前記の混繊糸が緯糸に配されていてもよいし、その逆でもよい。なかでも前者のほうが、容易に製織でき好ましい。また、厚地織物の織組織は特に限定されず、平織、綾織、朱子織等の三原組織、変化組織、たて二重織、よこ二重織等の片二重組織でもよい。なかでも、２／１または３／１の綾織組織が好ましく例示される。かかる織組織を採用すれば、デニム商品として使用できるほどの布帛強度が得られる。さらには、厚地織物の表面と裏面に現れる、紡績糸と混繊糸の量を異ならせることができるので、紡績糸が多く現れた面を外気側に、混繊糸が多く現れた面を肌側に使用することにより、紡績調の風合い、使用時に肌との滑りがよい着用快適性が得られる。
【００２２】
本発明の厚地織物は、前記の紡績糸と混繊糸を用いて通常の製織方法により交織することにより製造することができる。さらには、常法の撥水加工、起毛加工、紫外線遮蔽あるいは抗菌剤、消臭剤、防虫剤、蓄光剤、再帰反射剤、マイナスイオン発生剤等の機能を付与する各種加工を付加適用してもよい。
【００２３】
本発明の厚地織物は、前記の紡績糸と前記の混繊糸とで構成されているので、両者の組合せにより、紡績調の風合いと膨らみ感と軽量性とを有する。さらには、使用時に肌との滑りがよい着用快適性が得られる。
【００２４】
次に、本発明のデニム商品は前記の厚地織物を用いてなるデニム商品であり、該デニム商品には、デニムパンツ、ダンガリーシャツ、デニムジャケットなどが含まれる。かかるデニム商品は、紡績調の風合いと膨らみ感と軽量性とを有する。さらには、該デニム商品を使用すると、使用時に肌との滑りがよい着用快適性が得られる。
【実施例】
【００２５】
次に本発明の実施例及び比較例を詳述するが、本発明はこれらによって限定されるものではない。なお、実施例中の各測定項目は下記の方法で測定した。
＜沸水収縮率（ＢＷＳ）＞
供試フィラメント糸条を、周長１．１２５ｍの検尺機のまわりに１０回巻きつけて、かせを調製し、このかせを、スケール板の吊るし釘に懸垂し、懸垂しているかせの下端に、かせの総質量の１／３０の荷重をかけて、かせの収縮処理前の長さＬ１を測定した。
このかせから荷重を除き、かせを木綿袋に入れ、このかせを収容している木綿袋を沸騰水から取り出し、この木綿袋からかせを取り出し、かせに含まれる水をろ紙により吸収除去した後、これを室温において２４時間風乾した。この風乾されたかせを、前記スケール板の吊し釘に懸垂し、かせの下部分に、前記と同様に、かせの総質量の１／３の荷重をかけて、収縮処理後のかせの長さＬ２を測定した。
供試フィラメント糸条の沸水収縮率（ＢＷＳ）を、下記式により算出した。
ＢＷＳ（％）＝（（Ｌ１−Ｌ２）／Ｌ１）×１００
＜厚み測定＞
ＪＩＳ  Ｌ−１０９６により測定した。
＜ふくらみ感評価＞
織物の膨らみ感について熟練者５人により官能判定し、１級（極めて不良）〜５級（極めて良好）の５段階で評価した。
＜軽量性評価＞
織物の軽量性について熟練者５人により官能判定し、１級（極めて不良）〜５級（極めて良好）の５段階で評価した。
＜肌との滑り性評価＞
肌との滑り性を熟練者５人により官能判定し、１級（極めて不良）〜５級（極めて良好）の５段階で評価した。
【００２６】
［実施例１］
固有粘度が０．５２のポリエチレンテレフタレートを、通常の丸中空用紡糸口金を用いて、常法により紡糸、延伸し、沸水収縮率が２０％、中空率２５％（丸中空断面）の１６７ｄｔｅｘ／４８ｆｉｌ（単糸繊度２ｄｔｅｘ）の中空マルチフィラメント糸を得た。
一方、酸成分がモル比９３／７のテレフタル酸及びイソフタル酸からなり、グリコール成分がエチレングリコールからなり、相対粘度１．４５を有する共重合ポリエステルを調製した。この共重合ポリエステル樹脂を用いて、常法により紡糸、延伸し、沸水収縮率が６５％、丸断面の８４ｄｔｅｘ／１５ｆｉｌ（単糸繊度５．６ｄｔｅｘ）のマルチフィラメント糸を得た。
【００２７】
次いで、両糸条を引きそろえて通常のインターレース空気ノズルにより空気混繊し、総繊度２８０ｄｔｅｘの混繊糸を得た。
そして、インデイゴ染め綿糸１０番手を経糸に、前記の混繊糸（無撚）を緯糸に配して３／１の綾織物（経糸密度８５本／２．５４ｃｍ、緯糸密度６７本／２．５４ｃｍ）を製織したのち、通常の染色仕上げ加工を行った。
得られた織物において、厚み０．６ｍｍ、ふくらみ感５級、軽量性５級、肌との滑り性４級であった。かかる織物を用いて綿糸が外気側に現れるようデニムパンツを縫製し、着用したところ、肌との滑りが良好であった。
【００２８】
［実施例２］
実施例１において、丸断面のマルチフィラメント糸にかえて、４４ｄｔｅｘ／１ｆｉｌポリウレタン弾性糸（日清紡（株）製）を使用し、該ポリウレタン弾性糸を伸張させながら、中空マルチフィラメント糸と引きそろえて、通常のインターレース空気ノズルにより空気混繊し、総繊度２８０ｄｔｅｘの混繊糸を得ること以外は、実施例１と同様にした。
得られた織物において、厚み０．５５ｍｍ、ふくらみ感４級、軽量性５級、肌との滑り性４級であった。
【００２９】
［比較例１］
実施例１において、中空マルチフィラメント糸を他の糸と混繊することなく、単独糸条として用いて織物を製織すること以外は、実施例１と同様にした。得られた織物において、厚み０．６２ｍｍ、ふくらみ感２級、軽量性２級、肌との滑り性３級であった。
【産業上の利用可能性】
【００３０】
本発明によれば、厚さが０．３ｍｍ以上の厚地織物であって、紡績調の風合いと膨らみ感と軽量性とを有し、使用時に肌との滑りがよい着用快適性に優れる厚地織物および該厚地織物を用いてなるデニム商品が提供され、その工業的価値は極めて大である。